【手続補正書】
【提出日】平成16年8月6日(2004.8.6)
【手続補正１】
【補正対象書類名】明細書
【補正対象項目名】全文
【補正方法】変更
【補正の内容】
【書類名】      明細書
【発明の名称】  抄紙用ドライヤーカンバス
【特許請求の範囲】
【請求項１】  合成繊維の経糸及び緯糸から構成された抄紙用ドライヤーカンバスにおいて、
接紙面側の緯糸がロングクリンプする組織であって、接紙面側に使用する緯糸が防汚素材を含有したモノフィラメントであることを特徴とする抄紙用ドライヤーカンバス。
【請求項２】  上記防汚素材を含有したモノフィラメントを、ポリテトラフルオロエチレンモノフィラメントかフッ素系樹脂を含有したモノフィラメントにしたことを特徴とする請求項１記載の抄紙用ドライヤーカンバス。
【発明の詳細な説明】
【０００１】
【発明の属する技術分野】
本発明は、抄紙機のドライパートに使用する防汚性に優れた抄紙用ドライヤーカンバスに関する。
【０００２】
【従来の技術】
一般的に、製紙工程においては、抄紙機のドライパートで製紙原料中に含まれる粘着性物質（ガム質ピッチ）や製紙用糊剤であるサイズ液、塗工液等が汚れとなってドライヤーカンバスの表面に付着する。そこで、ドライヤーカンバスにおける防汚性を改善するため、従来から次のような手法が提案されている。
【０００３】
（１）  フッ素系樹脂、シリコーン系樹脂、エポキシ系樹脂のうち、少なくとも２種類の樹脂を表面に被覆する（特開昭５７−１７１７９０号公報）。
【０００４】
（２）  フッ素樹脂を含有した合成樹脂モノフィラメントを経糸に使用する（特開昭６２−２７６０９９号公報）。
【０００５】
（３）  芯部がポリエステル系、ポリアミド系又はポリオレフィン系樹脂で鞘部がフッ素系樹脂よりなる芯鞘型複合繊維糸を湿紙接触面に表出させる（実開昭５２−７２６０１号公報）。
【０００６】
【発明が解決しようとする課題】
しかし、近年、製紙原料に故紙が多量に使われ始めたのに伴い、故紙中に含まれる天然ゴムや合成ゴム等の粘着性物質（ガム質ピッチ）がドライヤーカンバスに多く付着するという現象も発生している。そのため、ドライヤーカンバスへの防汚対策には、より一層厳しいものが要求されるようになってきているというのが現状である。
【０００７】
この観点から前述した（１）〜（３）の手法を検討してみると、（１）の手法では、カンバスの使用期間が長くなるに従って、摩耗や汚れ除去時の高圧洗浄水によって、フッ素系樹脂等がカンバスの表面から剥がれやすく、防汚効果を長期間にわたり持続することが困難である。また、（２）及び（３）の手法では、用途によって必ずしも防汚効果が充分でないことが判明している。このように、（１）〜（３）の手法では満足できるような結果は得られない。
【０００８】
そこで、本発明は、上記問題点に鑑みて提案されたもので、ドライヤーカンバスにおける防汚効果を長期にわたり持続させ、かつ、ドライヤーカンバスの用途に限らず充分な防汚効果を発揮し得ることを目的とする。
【０００９】
【課題を解決するための手段】
上記目的を達成するための技術的手段として、本発明は、合成繊維の経糸及び緯糸から構成された抄紙用ドライヤーカンバスにおいて、接紙面側の緯糸がロングクリンプする組織であって、接紙面側に使用する緯糸が防汚素材を含有したモノフィラメントであることを特徴とする。
【００１０】
また、本発明において、上記防汚素材を含有したモノフィラメントとして、ポリテトラフルオロエチレンモノフィラメントやフッ素系樹脂を含有したモノフィラメントが望ましい。
【００１１】
【発明の実施の形態】
本発明の実施の形態を以下に説明する。
【００１２】
本出願人が、製紙原料中に含まれる粘着性物質（ガム質ピッチ）や製紙用糊剤であるサイズ液、塗工液等が汚れとなってドライヤーカンバスの表面に付着する原因を検討した結果、ドライヤーカンバスを以下のように構成すれば、防汚性が改善されることが判明した。
【００１３】
(１)  緯糸を接紙面側に浮かして面接触のロングクリンプする組織とする。
【００１４】
(２)  接紙面側に使用する緯糸は防汚素材を含有した糸が良い。防汚素材としては、ポリテトラフルオロエチレンかフッ素系樹脂を含有した糸が効果的である。
【００１５】
(３)  表面はモノフィラメント状が良い。
【００１６】
この(１) 〜(３) の条件を満足することが非常に効果的であることが判明した。
【００１７】
従って、本発明のドライヤーカンバスとしては、接紙面側の緯糸をロングクリンプする組織とし、接紙面側に使用する緯糸を防汚素材を含有したモノフィラメントとする。
【００１８】
また、防汚素材を含有したモノフィラメントとしては、例えばポリテトラフルオロエチレンモノフィラメントやフッ素系樹脂を含有したモノフィラメントを使用することができる。
【００１９】
この接紙面側の緯糸以外の糸の材質については特に限定されるものではなく、使用する用途によって適宜選択すればよいのは勿論である。
【００２０】
しかしながら、パルプ原料に添加されるホワイトピッチ等の内添原料による汚れ対策のためには、防汚効果の優れたポリエステルモノフィラメントを使用することが望ましく、また、高い耐摩性と寸法安定性を特に要求される用途には、ポリエステルモノフィラメントを使用するのが望ましい。尚、使用する糸の形状及び寸法に関しては、特に限定されるものではなく、使用する用途によって適宜選択すればよい。
【００２１】
次に本発明の実施例を具体的に図面に基づいて説明する。
［実施例１］
図１は本発明の実施例１を示す経方向断面図、図２はその緯方向断面図である。
【００２２】
実施例１は、図１及び図２に示すような表層緯糸３１がロングクリンプする組織の二重織組織でカンバス１０を製織した。
【００２３】
この表層緯糸３１がロングクリンプする組織の二重織組織は、図２に示すように、表層緯糸３１が接紙面で交叉する経糸２１が少なくてその接紙面側に浮いた状態に製織された組織である。
【００２４】
尚、反接紙面側には、経糸２１（２，３，６，７）とは別に経糸２２（１，４，５，８）を１／３綾組織で配置し、カンバス１０の寸法安定性を図っている。
【００２５】
経糸２１及び２２は、直径が０．４６ｍｍの断面円形なポリエステルモノフィラメントで、その密度は７４．５本／２．５４ｃｍである。
【００２６】
接紙面側の表層緯糸３１は、直径が０．６０ｍｍの断面円形なフッ素樹脂含有ポリエステルモノフィラメントである。
【００２７】
また、反接紙面側の裏層緯糸３２は、直径が０．６０ｍｍの断面円形なポリエステルモノフィラメントである。尚、夫々の緯糸の密度は２０．０本／２．５４ｃｍである。
【００２８】
製織後、ヒートセット加工を行ったカンバス１０は、表１に示すように、その厚さが２．１ｍｍで、通気度は８４００ｃｃ／ｍｉｎ／ｃｍ2 であった。尚、この通気度は、ＪＩＳ  Ｌ１００５フラジール型法に準拠した測定器具を用い、水柱１２．７ｍｍ、測定面積１０ｃｍ2 の孔を１分間に通過した空気の量を単位面積当たりに換算表示したものである。
【００２９】
【表１】
1999081180.tif 000001
【００３０】
実施例１は、表１に示すように、厚さは２．１ｍｍで比較的薄くできるので、カンバスの厚みを薄く要求される用途に適する。
【００３１】
また、通気度も８４００ｃｃ／ｍｉｎ，／ｃｍ2 であり、後述する実施例２と比べて低くできる。従って、この程度の通気度を要求される用途に適する。
【００３２】
［実施例２］
図３は本発明の実施例２を示す経方向断面図である。
【００３３】
実施例２は、図３に示すような表層緯糸６１がロングクリンプの三重織組織でカンバス４０を製織した。
【００３４】
この表層緯糸６１がロングクリンプする組織の三重織は、図２で示したのと同様に、表層緯糸６１が接紙面で交叉する表層側経糸５１が少なくてその接紙面側に浮いた状態に製織された組織である。
【００３５】
表層側経糸５１は、接紙面側で表層緯糸６１の接紙面側から中層緯糸６２を反接紙面側から巻回して、表層緯糸６１を組織するようになっている。
【００３６】
また、裏層側経糸５２は、反接紙面側で裏層緯糸６３の反接紙面側から中層緯糸６２を接紙面側から巻回して、裏層緯糸６３を組織するようになっている。
【００３７】
表層側経糸５１及び裏層側経糸５２は、直径が０．４６ｍｍの断面円形なポリエステルモノフィラメントで、その密度は７５．０本／２．５４ｃｍである。
【００３８】
接紙面側の表層緯糸６１は、直径が０．６０ｍｍの断面円形なフッ素樹脂含有ポリエステルモノフィラメントである。
【００３９】
中層緯糸６２及び反接紙面側の裏層緯糸６３は、直径が０．６０ｍｍの断面円形なポリエステルモノフィラメントである。尚、夫々の緯糸の密度は１４．０本／２．５４ｃｍである。
【００４０】
製織後、ヒートセット加工を行ったカンバス４０は、表２に示すように、その厚さが２．８ｍｍ、通気度が２４，０００ｃｃ／ｍｉｎ／ｃｍ2 であった。尚、この通気度は、ＪＩＳ  Ｌ１００５フラジール型法に準拠した測定器具を用い、水柱１２．７ｍｍ、測定面積１０ｃｍ2 の孔を１分間に通過した空気の量を単位面積当たりに換算表示したものである。
【００４１】
【表２】
1999081180.tif 000002
【００４２】
【発明の効果】
本発明によれば、湿紙と直接接する接紙面側の緯糸をロングクリンプする組織とし、防汚素材を含有したモノフィラメントを使用したことにより、抄紙機のドライパートで故紙等の製紙原料中に含まれる粘着性物質（ガム質ピッチ）や製紙用糊剤であるサイズ液、塗工液等の汚れ物質のドライヤーカンバスへの付着量が減少し、ドライヤーカンバスにおける防汚効果を長期にわたり持続させることができる。
【図面の簡単な説明】
【図１】
本発明の抄紙用ドライヤーカンバスの実施例１の経方向断面図である。
【図２】
図１の緯方向断面図である。
【図３】
本発明の抄紙用ドライヤーカンバスの実施例２の経方向断面図である。
【符号の説明】
１０  カンバス
２１  経糸
２２  経糸
３１  表層緯糸
３２  裏層緯糸
４０  カンバス
５１  表層側経糸
５２  裏層側経糸
６１  表層側緯糸
６２  中層緯糸
６３  裏層側緯糸